(57)【要約】      （修正有）【課題】ジイソシアナート三量体および／またはオリゴマーを含む組成物の提供。【解決手段】５〜９４．９９９質量％のＡ）常圧で２５０℃未満の沸点を有する少なくとも１つのジイソシアナート、及び／又はＢ）常圧で２５０〜３５０℃の沸点を有する少なくとも１つのジイソシアナートを、９４．９９９〜５質量％のＣ）常圧で３５０℃を越える沸点を有する少なくとも１つのジイソシアナートの存在下で、０．００１〜５質量％の量の少なくとも１つの三量化触媒の存在下に、反応させることにより得られるジイソシアナート三量体および／またはジイソシアナートオリゴマーならびにジイソシアナートモノマーの組成物。【選択図】なし【特許請求の範囲】
【請求項１】
Ｉ．  ５〜９４．９９９質量％の
Ａ）  ２５０℃未満の沸点（常圧で）を有する少なくとも１つのジイソシアナート
および／または
Ｂ）  ２５０〜３５０℃の沸点（常圧で）を有する少なくとも１つのジイソシアナートを、
ＩＩ．９４．９９９〜５質量％の
Ｃ）  ３５０℃を越える沸点（常圧で）を有する少なくとも１つのジイソシアナート
の存在下で、
ＩＩＩ．  ０．００１〜５質量％の量の少なくとも１つの三量化触媒の存在下に、
反応させることにより得られ、
かつ、Ｉ．〜ＩＩＩ．の量は、総計が１００質量％となり、
反応後の混合物中のモノマーのＡ）および／またはモノマーのＢ）の割合が、絶対的な基準としての全混合物Ａ）＋Ｂ）＋Ｃ）に対して２０質量％以下であり、かつ相対的な基準としての、使用したジイソシアナートＡ）および／またはＢ）に対して４０質量％以下である、
ジイソシアナート三量体および／またはジイソシアナートオリゴマーならびにジイソシアナートモノマーの組成物。
【請求項２】
Ａ）およびＢ）の合計を基準として、使用した成分Ａ）および／またはＢ）の少なくとも６０質量％が、三量体および／またはオリゴマーに変換されている、請求項１記載のジイソシアナート三量体および／またはジイソシアナートオリゴマーならびにジイソシアナートモノマーの組成物。
【請求項３】
ブチルジイソシアナート、エチルジイソシアナートから選択される、２５０℃未満の沸点を有する少なくとも１つのジイソシアナートＡ）を使用する、請求項１または２記載のジイソシアナート三量体および／またはジイソシアナートオリゴマーならびにジイソシアナートモノマーの組成物。
【請求項４】
イソホロンジイソシアナート（ＩＰＤＩ）、ヘキサメチレンジイソシアナート（ＨＤＩ）、ノルボルナンジイソシアナート、２，２，４−トリメチルヘキサメチレンジイソシアナートおよび２，４，４−トリメチルヘキサメチレンジイソシアナートからなる混合物（ＴＭＤＩ）、リジンジイソシアナトエチルエステル、および／またはｍ−キシリレンジイソシアナートから選択される、２５０〜３５０℃の沸点を有する少なくとも１つのジイソシアナートＢ）を使用する、請求項１から３までのいずれか１項記載のジイソシアナート三量体および／またはジイソシアナートオリゴマーならびにジイソシアナートモノマーの組成物。
【請求項５】
ジシクロヘキシルメチレンジイソシアナート（Ｈ12ＭＤＩ）および／またはオクタデカンジイソシアナートから選択される、３５０℃を越える沸点を有する少なくとも１つのジイソシアナートＣ）を使用する、請求項１から４までのいずれか１項記載のジイソシアナート三量体および／またはジイソシアナートオリゴマーならびにジイソシアナートモノマーの組成物。
【請求項６】
Ｉ．  ５〜９４．９９９質量％の
Ａ）  ブチルジイソシアナート、エチルジイソシアナートから選択される、２５０℃未満の沸点を有する少なくとも１つのジイソシアナート、
および／または
Ｂ）  イソホロンジイソシアナート（ＩＰＤＩ）、ヘキサメチレンジイソシアナート（ＨＤＩ）、ノルボルナンジイソシアナート、２，２，４−トリメチルヘキサメチレンジイソシアナートおよび２，４，４−トリメチルヘキサメチレンジイソシアナートからなる混合物（ＴＭＤＩ）、リジンジイソシアナトエチルエステル、および／またはｍ−キシリレンジイソシアナートから選択される、２５０〜３５０℃の沸点を有する少なくとも１つのジイソシアナートを、
ＩＩ．  ９４．９９９〜５質量％の
Ｃ）  ジシクロヘキシルメチレンジイソシアナート（Ｈ12ＭＤＩ）および／またはオクタデカンジイソシアナートから選択される、３５０℃を越える沸点を有する少なくとも１つのジイソシアナートの存在下で、
ＩＩＩ．  ０．００１〜５質量％の量の少なくとも１つの三量化触媒の存在下に、
反応させることにより得られ、
かつ、Ｉ．〜ＩＩＩ．の量は、総計が１００質量％となり、
反応後の混合物中のモノマーのＡ）および／またはモノマーのＢ）の割合が、絶対的な基準としての全混合物Ａ）＋Ｂ）＋Ｃ）に対して、２０質量％以下であり、かつ相対的な基準としての、使用したジイソシアナートＡ）および／またはＢ）に対して、４０質量％以下である、
請求項１から５までのいずれか１項記載の、ジイソシアナート三量体および／またはジイソシアナートオリゴマーならびにジイソシアナートモノマーの組成物。
【請求項７】
Ｉ．  ５〜９４．９９９質量％の
Ｂ）  イソホロンジイソシアナート（ＩＰＤＩ）を、
ＩＩ．  ９４．９９９〜５質量％の
Ｃ）  ジシクロヘキシルメチレンジイソシアナート（Ｈ12ＭＤＩ）の存在下で、
ＩＩＩ．  ０．００１〜５質量％の量での少なくとも１つの三量化触媒の存在下に、
反応させることにより得られ、
かつ、Ｉ．〜ＩＩＩ．の量は、総計が１００質量％となり、
反応後の混合物中のモノマーのＢ）の割合が、絶対的な基準としての全混合物Ｂ）＋Ｃ）に対して、２０質量％以下であり、かつ相対的な基準としての、使用したジイソシアナートＢ）に対して、４０質量％以下である、
請求項１から６までのいずれか１項記載の、ジイソシアナート三量体および／またはジイソシアナートオリゴマーならびにジイソシアナートモノマーの組成物。
【請求項８】
三量化触媒ＩＩＩ．として、第三級アミン、カルボン酸のアルカリ金属塩、第四級アンモニウム塩、アミノシラン、第四級ヒドロキシアルキルアンモニウム塩、第四級ホスホニウム塩を単独で、または混合した形で使用する、請求項１から７までのいずれか１項記載の、ジイソシアナート三量体および／またはジイソシアナートオリゴマーならびにジイソシアナートモノマーの組成物。
【請求項９】
第四級アンモニウム塩および第四級ホスホニウム塩から選択される三量化触媒ＩＩＩを、単独で、または混合した形で使用する、請求項１から８までのいずれか１項記載の、ジイソシアナート三量体および／またはジイソシアナートオリゴマーならびにジイソシアナートモノマーの組成物。
【請求項１０】
ハロゲン、水酸化物、アルコラート、または有機もしくは無機酸アニオンを対イオンとして有する、第四級テトラアルキルアンモニウム塩および／または第四級ホスホニウム塩から選択される三量化触媒ＩＩＩを、単独で、または混合した形で使用する、請求項１から９までのいずれか１項記載の、ジイソシアナート三量体および／またはジイソシアナートオリゴマーならびにジイソシアナートモノマーの組成物。
【請求項１１】
三量化触媒ＩＩＩ．として、テトラエチルアンモニウムヒドロキシドを使用する、請求項１から１０までのいずれか１項記載の、ジイソシアナート三量体および／またはジイソシアナートオリゴマーならびにジイソシアナートモノマーの組成物。
【請求項１２】
Ｉ．  ５〜９４．９９９質量％の
Ａ）  ２５０℃未満の沸点を有する少なくとも１つのジイソシアナート
および／または
Ｂ）  ２５０〜３５０℃の沸点を有する少なくとも１つのジイソシアナートを
ＩＩ．  ９４．９９９〜５質量％の
Ｃ）  ３５０℃を越える沸点を有する少なくとも１つのジイソシアナートの存在下で、
ＩＩＩ．  ０．００１〜５質量％の量での少なくとも１つの三量化触媒の存在下に、
反応させることにより得られ、
かつ、Ｉ．〜ＩＩＩ．の量は、総計が１００質量％となり、
反応後の混合物中のモノマーのＡ）および／またはモノマーのＢ）の割合が、絶対的な基準としての全混合物Ａ）＋Ｂ）＋Ｃ）に対して、２０質量％以下であり、かつ相対的な基準としての、使用したジイソシアナートＡ）および／またはＢ）に対して、４０質量％以下である、
請求項１から１１までのいずれか１項記載の、ジイソシアナート三量体および／またはジイソシアナートオリゴマーならびにジイソシアナートモノマーの組成物の製造方法。
【請求項１３】
前記反応を０〜１４０℃、好ましくは５５〜９０℃、特に好ましくは６５〜７５℃の温度で行う、請求項１２記載の、ジイソシアナート三量体および／またはジイソシアナートオリゴマーならびにジイソシアナートモノマーの組成物の製造方法。
【請求項１４】
Ｉ．  ５〜９４．９９９質量％の
Ａ）  ２５０℃未満の沸点を有する少なくとも１つのジイソシアナート
および／または
Ｂ）  ２５０〜３５０℃の沸点を有する少なくとも１つのジイソシアナートを
ＩＩ．  ９４．９９９〜５質量％の
Ｃ）  ３５０℃を越える沸点を有する少なくとも１つのジイソシアナートの存在下で、
ＩＩＩ．  ０．００１〜５質量％の量での少なくとも１つの三量化触媒の存在下に、
反応させることにより得られ、
かつ、Ｉ．〜ＩＩＩ．の量は、総計が１００質量％となり、
反応後の混合物中のモノマーのＡ）および／またはモノマーのＢ）の割合が、絶対的な基準としての全混合物Ａ）＋Ｂ）＋Ｃ）に対して、２０質量％以下であり、かつ相対的な基準としての、使用したジイソシアナートＡ）および／またはＢ）に対して、４０質量％以下である
請求項１から１１までのいずれか１項記載の、ジイソシアナート三量体および／またはジイソシアナートオリゴマーならびにジイソシアナートモノマーの組成物の、塗料、接着剤、シーラント、および／またはプラスチックにおける使用。
【発明の詳細な説明】
【技術分野】
【０００１】
ポリウレタンは、塗料工業、接着剤工業、シーラント工業、およびプラスチック工業用に有益な原料である。ポリウレタンは大抵、ポリイソシアナートとアルコール成分との反応から製造される。十分な耐久性を保証するために、２より大の官能価を有するポリイソシアナートを使用することが有利である。この目的では、ジイソシアナートの三量化およびオリゴマー化から得られるイソシアヌラートが特に頻繁に使用される。さらに、このような反応によって、易揮発性で、毒物学的に懸念のあるジイソシアナートの割合が低減される。しかしながら今までは、このような三量化工程により、過剰のジイソシアナートモノマーについて、手間のかかる蒸留分離を行う必要があった。
【０００２】
混合型の三量化は既に記載されている。例えば、DE 1954093では、ＨＤＩおよびＴＤＩを一緒に三量化し、かつ過剰のモノマーを分子蒸留または薄層蒸留を用いて分離した。この方法は、EP 0696606では、脂肪族ＮＣＯ基の高い含有率により、芳香族残留モノマーの割合を蒸留しなくても０．５質量％未満に低減できるように改善することができた。しかしながら、これら両者は、一方ではＵＶ安定性でない芳香族イソシアナートを使用すること、他方ではしかしながら低い沸点を有するイソシアナートモノマーの大部分が最終生成物中に残留することが共通する。全く同様のことが、中国特許出願公開第１０３４５０４４３号明細書（CN 103450443 A）（芳香族および脂肪族の混合型のイソシアヌラート硬化剤の製造方法（Preparation method of aromatic and aliphatic mixed isocyanurate curing agent））でも見られる。DE 19642324では、シクロヘキシルジイソシアナートと芳香族ジイソシアナートとの混合型の三量化が問題となる。ここでは、モノマーの蒸留分離は必要ないが、ここでも光安定性でない芳香族成分が最終生成物中に残留する。US 258482では、予めモノアルコールを添加した後にＨＤＩとＨ12ＭＤＩとの混合物を三量化している。というのも、このモノアルコールは、必要な助触媒として機能するためである。三量化の後に、この三量化触媒を阻害剤で失活させなければならない。相応する最終生成物は、ジイソシアナートモノマーを蒸留分離することにより、相応する比較生成物よりも低い粘度を有する。アルコールの使用（低減された官能価およびＮＣＯ含有率）も、阻害剤を添加する必要性も、この教示の工業的な使用可能性を制限する。DE 19627825では、シクロヘキシルジイソシアナートと他のジイソシアナート（例えばＨＤＩ、ＩＰＤＩ）との混合物を混合型で三量化している。引き続き、残留モノマー含分を蒸留分離する。「ＨＤＩ／ＩＰＤＩハイブリッドイソシアヌラートの合成、およびそのポリウレタン被覆中での適用（Synthesis of HDI/IPDI hybrid isocyanurate and its application in polyurethane coating）」, Progress in Organic Coatings 78 (2015) 225-233では、この適用において、例えば比較的高いＴＧまたは比較的良好なＤＯＩのような利点を達成するために、ＨＤＩおよびＩＰＤＩを混合型で三量化している。
【０００３】
過去において、原料および配合物中の低沸点のジイソシアナートモノマーの割合を低減する努力に不足することはなかった。通常では、これは蒸留法を用いて行われるが、しかしながらこのことは、付加的な装置的手間も、また生成物の変化、例えば着色を引き起こしかねない温度負荷も意味する。
【０００４】
イソシアナートは、低濃度でも既に、ヒトに急性および慢性の作用を示す。したがって、ＴＲＧＳ  ９００によるジイソシアナートについての作業所限界値は、０．０２〜０．０５ｍｇ／ｍ3である。材料特異的な毒物学的作用の他に、ジイソシアナートは、その蒸気圧または沸点が異なる。例えば、同じ出発前提条件であっても、蒸気圧または沸点に応じて、室内空気に様々な量のジイソシアナートが放出される。つまり許容可能な限界値は、早期に達成されるか、後になって達成されるか、または決して達成されない。その点で、作業所ガイドラインの主旨で、高い蒸気圧、または低い沸点を有するジイソシアナートをできる限り避けることが好ましいと思われる。以下では沸点について注意を喚起するのみとする。というのも、この沸点は、一方で蒸気圧と密接に関連し、他方で文献から、または計算により主に確実に導き出すことができるためである。
比較的簡単な考察のために、ジイソシアナートはその沸点に依存して３つのカテゴリーに分類されるべきである、というのも比較的高い沸点では液体であり、したがって危険性は低下するためである。２５０℃未満の沸点を有するジイソシアナートは、易揮発性というべきであり、２５０〜３５０℃の沸点を有するジイソシアナートは、中揮発性ジイソシアナートというべきであり、かつ３５０℃を越える沸点を有するジイソシアナートは、難揮発性というべきである。
【０００５】
できる限り完全な三量化／オリゴマー化によりジイソシアナートモノマー含有率が低いイソシアヌラートを製造しようとする場合、２つの望ましくない効果が観察される。一つは、反応（変換度）が進むと共に、粘度が急激に上昇することである（オリゴマー化度または平均分子量の増大）。もう一つは、ＮＣＯ基に関して最小濃度での反応は次第に著しく低下するので、溶媒中でもさらなる変換を達成することはできない。したがって、反応後の最終生成物中に、モノマーのジイソシアナートの望ましくない一部が残留する。このモノマーは、最終生成物から蒸留により除去しなければならない。
【０００６】
したがって、本発明の課題は、蒸留分離の手間および負担のかかる工程を用いずに、易揮発性および／または中揮発性のジイソシアナートに関して低いモノマー含有率を有するイソシアヌラートを、易揮発性および／または中揮発性のジイソシアナートから得ることができるようにすることであった。
【０００７】
意外にも、モノマーの易揮発性および／または中揮発性ジイソシアナートの蒸留分離を省くことができるように、易揮発性および／または中揮発性ジイソシアナートを三量化するために、３５０℃を越える沸点を有するジイソシアナート、例えばＨ12ＭＤＩを溶媒として使用できることが見出された。
【０００８】
本発明の主題は、
Ｉ．  ５〜９４．９９９質量％の
Ａ）  ２５０℃未満の沸点を有する少なくとも１つのジイソシアナート
および／または
Ｂ）  ２５０〜３５０℃の沸点を有する少なくとも１つのジイソシアナートを
ＩＩ．  ９４．９９９〜５質量％の
Ｃ）  ３５０℃を越える沸点を有する少なくとも１つのジイソシアナートの存在下で、
ＩＩＩ．  ０．００１〜５質量％の量での少なくとも１つの三量化触媒の存在下に、
反応させることにより得られ、
かつ、Ｉ．〜ＩＩＩ．の量は、総計が１００質量％となり、
反応後の混合物中のモノマーのＡ）および／またはモノマーのＢ）の割合が、全混合物Ａ）＋Ｂ）＋Ｃ）を基準として、絶対的に２０質量％以下であり、かつ使用したジイソシアナートＡ）および／またはＢ）を基準として、相対的に４０質量％以下である、
ジイソシアナートからなる三量体および／またはオリゴマー、ならびにモノマーのジイソシアナートの組成物である。
【０００９】
これは、Ａ）およびＢ）の合計を基準として、使用した成分Ａ）および／またはＢ）の少なくとも６０質量％が、三量体および／またはオリゴマーに変換されたことを意味する。
【００１０】
本発明の主題は、
Ｉ．  ５〜９４．９９９質量％の
Ａ）  ２５０℃未満の沸点を有する少なくとも１つのジイソシアナート
および／または
Ｂ）  ２５０〜３５０℃の沸点を有する少なくとも１つのジイソシアナートを
ＩＩ．  ９４．９９９〜５質量％の
Ｃ）  ３５０℃を越える沸点を有する少なくとも１つのジイソシアナートの存在下で、
ＩＩＩ．  ０．００１〜５質量％の量での少なくとも１つの三量化触媒の存在下に、
反応させることにより得られ、
かつ、Ｉ．〜ＩＩＩ．の量は、総計が１００質量％となり、
反応後の混合物中のモノマーのＡ）および／またはモノマーのＢ）の割合が、全混合物Ａ）＋Ｂ）＋Ｃ）を基準として、絶対的に２０質量％以下であり、かつ使用したジイソシアナートＡ）および／またはＢ）を基準として、相対的に４０質量％以下である、
ジイソシアナートからなる三量体および／またはオリゴマー、ならびにモノマーのジイソシアナートの組成物を製造する方法である。
【００１１】
これは、Ａ）およびＢ）の合計を基準として、使用した成分Ａ）および／またはＢ）の少なくとも６０質量％が、三量体および／またはオリゴマーに変換されたことを意味する。
【００１２】
本発明の主題は、
Ｉ．  ５〜９４．９９９質量％の
Ａ）  ２５０℃未満の沸点を有する少なくとも１つのジイソシアナート
および／または
Ｂ）  ２５０〜３５０℃の沸点を有する少なくとも１つのジイソシアナートを
ＩＩ．  ９４．９９９〜５質量％の
Ｃ）  ３５０℃を越える沸点を有する少なくとも１つのジイソシアナートの存在下で、
ＩＩＩ．  ０．００１〜５質量％の量での少なくとも１つの三量化触媒の存在下に、
反応させることにより得られ、
かつ、Ｉ．〜ＩＩＩ．の量は、総計が１００質量％となり、
反応後の混合物中のモノマーのＡ）および／またはモノマーのＢ）の割合が、全混合物Ａ）＋Ｂ）＋Ｃ）を基準として、絶対的に２０質量％以下であり、かつ使用した易揮発性または中揮発性のジイソシアナートＡ）またはＢ）を基準として、相対的に４０質量％以下である、
ジイソシアナートからなる三量体および／またはオリゴマー、ならびにモノマーのジイソシアナートの組成物の、塗料、接着剤、シーラント、および／またはプラスチックにおける使用でもある。
【００１３】
ジイソシアナートの三量化は公知であり、かつ既に頻繁に記載されてきた。基本的にポリイソシアヌラートは、適切なジイソシアナートを触媒によって三量化することにより得られる。本発明による三量化の場合、純粋な三量体および／もしくはオリゴマーの三量体が得られるか、または混合型三量体もしくは混合型オリゴマーが得られる。
本発明の主旨で、適切なジイソシアナートＡ）およびＢ）は、易揮発性ジイソシアナートＡ）および／または中揮発性ジイソシアナートＢ）、好ましくは脂肪族ジイソシアナートおよび／または脂環式ジイソシアナートである。
【００１４】
原則的に、三量化のために適したジイソシアナートは、多様な方法により製造することができる（Annalen der Chemie 562 (1949), p. 75ff.）。工業的には特に、有機ポリアミンをホスゲン化により相応するポリカルバミン酸クロリドにし、これを有機ポリイソシアナートと塩化水素とに熱分解することによる方法が好ましことが実証された。あるいは、ホスゲンを使用せずに、つまりホスゲンフリーの方法により有機ポリイソシアナートを製造することもできる。欧州特許出願公開第１２６２９９号明細書（EP-A-126 299（USP 4,596,678））、欧州特許出願公開第１２６３００号明細書（EP-A-126 300（USP 4,596,679））、および欧州特許出願公開第３５５４４３号明細書（EP-A-355 443（USP 5,087,739））の記述によると、例えば、１−イソシアナト−３−イソシアナトメチル−３，５，５−トリメチルシクロヘキサン（イソホロンジイソシアナート、もしくはＩＰＤＩ）のような（環式）脂肪族ジイソシアナートは、基礎となる（環式）脂肪族ジアミンを、尿素およびアルコールと反応させて（環式）脂肪族ビスカルバミン酸エステルにし、これを相応するジイソシアナートとアルコールとに熱分解することにより入手可能にすることができる。
【００１５】
揮発性の定義のためにここに記載された全ての沸点（常圧（ＮＤ）＝１０１３ｍｂａｒで）は、文献から引用されているか、またはより低い圧力での沸点からの文献データから換算されている。このために、インターネットからのSigma-Aldrichの次の換算プログラムを使用した：http://www.sigmaaldrich.com/chemistry/solvents/learning-center/nomo-assets.html。
【００１６】
文献データが公知でなかった場合には、この沸点を、２０１６年版のAdvanced Chem. Develop. Software V11.02を用いて見積もった。
【００１７】
易揮発性ジイソシアナートＡ）は、例えばブチルジイソシアナート、沸点：２２８℃（ＮＤ）、１９Ｔｏｒｒで１１２〜１１３℃（J. Polym. Sci., 1964, V2(8; Pt. A), P3387-404）から換算、およびエチルジイソシアナート、沸点：１８９℃（ＮＤ）、２０Ｔｏｒｒで８１℃（Journal of Polymer Science 1964, V2(8; Pt. A), P3387-404）から換算である。
【００１８】
中揮発性ジイソシアナートＢ）は、例えばイソホロンジイソシアナート（ＩＰＤＩ）、沸点：２９５℃（ＮＤ）、１００Ｔｏｒｒで２１７℃（National Institut for Occupational Safety and Health）から換算、ヘキサメチレンジイソシアナート（ＨＤＩ）、沸点２５５℃（ＮＤ、Prog. in org. Coatings, 2010, V69(4), P426-341）、ノルボルナンジイソシアナート、沸点：３１３±１５℃（ＮＤ、Advanced Chem. Develop. Software V11.02で算出）、２，２，４−トリメチルヘキサメチレンジイソシアナートおよび２，４，４−トリメチルヘキサメチレンジイソシアナートからなる混合物（ＴＭＤＩ）、沸点：２８４℃（ＮＤ、Advanced Chem. Develop. Software V11.02で算出）、リジンジイソシアナトエチルエステル、沸点：３０５±３７℃（ＮＤ、Advanced Chem. Develop. Software V11.02で算出）、およびｍ−キシリレンジイソシアナート、沸点：２９７℃（ＮＤ）、１２Ｔｏｒｒで１５９〜１６２℃（Annalen der Chemie, 1949, V562, P75-136）から換算である。
【００１９】
中揮発性ジイソシアナートＢ）として、ＩＰＤＩが好ましい。
【００２０】
難揮発性ジイソシアナートＣ）は、例えばジシクロヘキシルメチレンジイソシアナート（Ｈ12ＭＤＩ）、沸点：４１０℃（ＮＤ）、Annalen der Chemie, 1949, 562, P75-136からの０．１Ｔｏｒｒで１５６〜１５８℃から換算、およびオクタデカンジイソシアナート、沸点：４３５±１８℃（ＮＤ、Advanced Chem. Develop. Software V11.02で算出）である。
【００２１】
難揮発性ジイソシアナートＣ）として、Ｈ12ＭＤＩが好ましい。
【００２２】
本発明の好ましい主題は、
Ｉ．  ５〜９４．９９９質量％の
Ａ）  ブチルジイソシアナート、エチルジイソシアナートから選択される、２５０℃未満の沸点を有する少なくとも１つのジイソシアナート、
および／または
Ｂ）  イソホロンジイソシアナート（ＩＰＤＩ）、ヘキサメチレンジイソシアナート（ＨＤＩ）、ノルボルナンジイソシアナート、２，２，４−トリメチルヘキサメチレンジイソシアナートおよび２，４，４−トリメチルヘキサメチレンジイソシアナートからなる混合物（ＴＭＤＩ）、リジンジイソシアナトエチルエステル、および／またはｍ−キシリレンジイソシアナートから選択される、２５０〜３５０℃の沸点を有する少なくとも１つのジイソシアナートを、
ＩＩ．  ９４．９９９〜５質量％の
Ｃ）  ジシクロヘキシルメチレンジイソシアナート（Ｈ12ＭＤＩ）および／またはオクタデカンジイソシアナートから選択される、３５０℃を越える沸点を有する少なくとも１つのジイソシアナートの存在下で、
ＩＩＩ．  ０．００１〜５質量％の量での少なくとも１つの三量化触媒の存在下に、
反応させることにより得られ、
かつ、Ｉ．〜ＩＩＩ．の量は、総計が１００質量％となり、
反応後の混合物中のモノマーのＡ）および／またはモノマーのＢ）の割合が、全混合物Ａ）＋Ｂ）＋Ｃ）を基準として、絶対的に２０質量％以下であり、かつ使用したジイソシアナートＡ）および／またはＢ）を基準として、相対的に４０質量％以下である、
ジイソシアナートからなる三量体および／またはオリゴマー、ならびにモノマーのジイソシアナートの組成物である。
【００２３】
本発明の全く特に好ましい主題は、
Ｉ．  ５〜９４．９９９質量％の
Ｂ）  イソホロンジイソシアナート（ＩＰＤＩ）を
ＩＩ．  ９４．９９９〜５質量％の
Ｃ）  ジシクロヘキシルメチレンジイソシアナート（Ｈ12ＭＤＩ）の存在下で、
ＩＩＩ．  ０．００１〜５質量％の量での少なくとも１つの三量化触媒の存在下に、
反応させることにより得られ、
かつ、Ｉ．〜ＩＩＩ．の量は、総計が１００質量％となり、
反応後の混合物中のモノマーのＢ）の割合が、全混合物Ｂ）＋Ｃ）を基準として、絶対的に２０質量％以下であり、かつ使用したジイソシアナートＢ）を基準として、相対的に４０質量％以下である、
ジイソシアナートからなる三量体および／またはオリゴマー、ならびにモノマーのジイソシアナートの組成物である。
【００２４】
三量化触媒として、例えば第三級アミン（US 3,996,223）、カルボン酸のアルカリ金属塩（CA 2113890; EP 56159）、第四級アンモニウム塩（EP 798299; EP 524501; US 4,186,255; US 5,258,482; US 4,503,226; US 5,221,743）、アミノシラン（EP 197864; US 4,697,014）および第四級ヒドロキシアルキルアンモニウム塩（EP 17998; US 4,324,879）および／または第四級ホスホニウム塩が適している。触媒に依存して、多様な助触媒、例えばＯＨ官能化化合物または第二級アミンとアルデヒドまたはケトンからのマンニッヒ塩基の使用も可能である。
【００２５】
反応のためには、触媒の存在下で、場合により溶媒および助剤の使用下に、所望の転化率が達成されるまでジイソシアナートを反応させることができる。その後で、触媒の失活によりこの反応を停止することができる。この失活は、触媒阻害剤の添加により行われる。工業的規模でのジイソシアナートの三量化の観点では、触媒として第四級ヒドロキシアルキルアンモニウムカルボキシラートの使用が特に好ましい。このタイプの触媒は熱的に不安定であり、かつ意図的な熱による失活が可能であるため、所望の転化率の達成時に、品質低下が考えられる阻害剤の供給により三量化を停止する必要がない。
【００２６】
触媒として好ましくは、ハロゲン、水酸化物、アルコラート、または有機もしくは無機の酸アニオンを対イオンとして有する、第四級アンモニウム塩を単独で、または混合した形で、特に好ましくはテトラアルキルアンモニウム塩および／または第四級ホスホニウム塩を使用する。これについての例は次のものである：
テトラメチルアンモニウムホルマート、テトラメチルアンモニウムアセタート、テトラメチルアンモニウムプロピオナート、テトラメチルアンモニウムブチラート、テトラメチルアンモニウムベンゾアート、テトラエチルアンモニウムホルマート、テトラエチルアンモニウムアセタート、テトラエチルアンモニウムプロピオナート、テトラエチルアンモニウムブチラート、テトラエチルアンモニウムベンゾアート、テトラプロピルアンモニウムホルマート、テトラプロピルアンモニウムアセタート、テトラプロピルアンモニウムプロピオナート、テトラプロピルアンモニウムブチラート、テトラプロピルアンモニウムベンゾアート、テトラブチルアンモニウムホルマート、テトラブチルアンモニウムアセタート、テトラブチルアンモニウムプロピオナート、テトラブチルアンモニウムブチラート、およびテトラブチルアンモニウムベンゾアート、およびテトラブチルホスホニウムアセタート、テトラブチルホスホニウムホルマート、およびエチルトリフェニルホスホニウムアセタート、テトラブチルホスホニウムベンゾトリアゾラート、テトラフェニルホスホニウムフェノラート、およびトリヘキシルテトラデシルホスホニウムデカノアート、メチルトリブチルアンモニウムヒドロキシド、メチルトリエチルアンモニウムヒドロキシド、テトラメチルアンモニウムヒドロキシド、テトラエチルアンモニウムヒドロキシド、テトラプロピルアンモニウムヒドロキシド、テトラブチルアンモニウムヒドロキシド、テトラペンチルアンモニウムヒドロキシド、テトラヘキシルアンモニウムヒドロキシド、テトラオクチルアンモニウムヒドロキシド、テトラデシルアンモニウムヒドロキシド、テトラデシルトリヘキシルアンモニウムヒドロキシド、テトラオクタデシルアンモニウムヒドロキシド、ベンジルトリメチルアンモニウムヒドロキシド、ベンジルトリエチルアンモニウムヒドロキシド、トリメチルフェニルアンモニウムヒドロキシド、トリエチルメチルアンモニウムヒドロキシド、トリメチルビニルアンモニウムヒドロキシド、メチルトリブチルアンモニウムメタノラート、メチルトリエチルアンモニウムメタノラート、テトラメチルアンモニウムメタノラート、テトラエチルアンモニウムメタノラート、テトラプロピルアンモニウムメタノラート、テトラブチルアンモニウムメタノラート、テトラペンチルアンモニウムメタノラート、テトラヘキシルアンモニウムメタノラート、テトラオクチルアンモニウムメタノラート、テトラデシルアンモニウムメタノラート、テトラデシルトリヘキシルアンモニウムメタノラート、テトラオクタデシルアンモニウムメタノラート、ベンジルトリメチルアンモニウムメタノラート、ベンジルトリエチルアンモニウムメタノラート、トリメチルフェニルアンモニウムメタノラート、トリエチルメチルアンモニウムメタノラート、トリメチルビニルアンモニウムメタノラート、メチルトリブチルアンモニウムエタノラート、メチルトリエチルアンモニウムエタノラート、テトラメチルアンモニウムエタノラート、テトラエチルアンモニウムエタノラート、テトラプロピルアンモニウムエタノラート、テトラブチルアンモニウムエタノラート、テトラペンチルアンモニウムエタノラート、テトラヘキシルアンモニウムエタノラート、テトラオクチルアンモニウムメタノラート、テトラデシルアンモニウムエタノラート、テトラデシルトリヘキシルアンモニウムエタノラート、テトラオクタデシルアンモニウムエタノラート、ベンジルトリメチルアンモニウムエタノラート、ベンジルトリエチルアンモニウムエタノラート、トリメチルフェニルアンモニウムエタノラート、トリエチルメチルアンモニウムエタノラート、トリメチルビニルアンモニウムエタノラート、メチルトリブチルアンモニウムベンジラート、メチルトリエチルアンモニウムベンジラート、テトラメチルアンモニウムベンジラート、テトラエチルアンモニウムベンジラート、テトラプロピルアンモニウムベンジラート、テトラブチルアンモニウムベンジラート、テトラペンチルアンモニウムベンジラート、テトラヘキシルアンモニウムベンジラート、テトラオクチルアンモニウムベンジラート、テトラデシルアンモニウムベンジラート、テトラデシルトリヘキシルアンモニウムベンジラート、テトラオクタデシルアンモニウムベンジラート、ベンジルトリメチルアンモニウムベンジラート、ベンジルトリエチルアンモニウムベンジラート、トリメチルフェニルアンモニウムベンジラート、トリエチルメチルアンモニウムベンジラート、トリメチルビニルアンモニウムベンジラート、テトラメチルアンモニウムフルオリド、テトラエチルアンモニウムフルオリド、テトラブチルアンモニウムフルオリド、テトラオクチルアンモニウムフルオリド、ベンジルトリメチルアンモニウムフルオリド、テトラブチルホスホニウムヒドロキシド、テトラブチルホスホニウムフルオリド、テトラブチルアンモニウムクロリド、テトラブチルアンモニウムブロミド、テトラブチルアンモニウムヨージド、テトラエチルアンモニウムクロリド、テトラエチルアンモニウムブロミド、テトラエチルアンモニウムヨージド、テトラメチルアンモニウムクロリド、テトラメチルアンモニウムブロミド、テトラメチルアンモニウムヨージド、ベンジルトリメチルアンモニウムクロリド、ベンジルトリエチルアンモニウムクロリド、ベンジルトリプロピルアンモニウムクロリド、ベンジルトリブチルアンモニウムクロリド、メチルトリブチルアンモニウムクロリド、メチルトリプロピルアンモニウムクロリド、メチルトリエチルアンモニウムクロリド、メチルトリフェニルアンモニウムクロリド、フェニルトリメチルアンモニウムクロリド、ベンジルトリメチルアンモニウムブロミド、ベンジルトリエチルアンモニウムブロミド、ベンジルトリプロピルアンモニウムブロミド、ベンジルトリブチルアンモニウムブロミド、メチルトリブチルアンモニウムブロミド、メチルトリプロピルアンモニウムブロミド、メチルトリエチルアンモニウムブロミド、メチルトリフェニルアンモニウムブロミド、フェニルトリメチルアンモニウムブロミド、ベンジルトリメチルアンモニウムヨージド、ベンジルトリエチルアンモニウムヨージド、ベンジルトリプロピルアンモニウムヨージド、ベンジルトリブチルアンモニウムヨージド、メチルトリブチルアンモニウムヨージド、メチルトリプロピルアンモニウムヨージド、メチルトリエチルアンモニウムヨージド、メチルトリフェニルアンモニウムヨージド、およびフェニルトリメチルアンモニウムヨージド、メチルトリブチルアンモニウムヒドロキシド、メチルトリエチルアンモニウムヒドロキシド、テトラメチルアンモニウムヒドロキシド、テトラエチルアンモニウムヒドロキシド、テトラプロピルアンモニウムヒドロキシド、テトラブチルアンモニウムヒドロキシド、テトラペンチルアンモニウムヒドロキシド、テトラヘキシルアンモニウムヒドロキシド、テトラオクチルアンモニウムヒドロキシド、テトラデシルアンモニウムヒドロキシド、テトラデシルトリヘキシルアンモニウムヒドロキシド、テトラオクタデシルアンモニウムヒドロキシド、ベンジルトリメチルアンモニウムヒドロキシド、ベンジルトリエチルアンモニウムヒドロキシド、トリメチルフェニルアンモニウムヒドロキシド、トリエチルメチルアンモニウムヒドロキシド、トリメチルビニルアンモニウムヒドロキシド、テトラメチルアンモニウムフルオリド、テトラエチルアンモニウムフルオリド、テトラブチルアンモニウムフルオリド、テトラオクチルアンモニウムフルオリド、およびベンジルトリメチルアンモニウムフルオリド。これらの触媒を、単独で、または混合して添加することもできる。好ましくは、テトラエチルアンモニウムヒドロキシドを使用する。
【００２７】
本発明の場合、三量化をバッチ式または連続式で実施する。バッチ式の方法が好ましい。バッチ式の方法の場合、攪拌反応器中で、原則として周囲圧力（常圧１０１３ｍｂａｒ）で作業するが、それ以外の圧力も可能である。この場合、９４．９９９〜５質量％のＣ）と、５〜９４．９９９質量％の別の易揮発性ジイソシアナートＡ）および／または中揮発性ジイソシアナートＢ）とからなる混合物が存在する。まず、ジイソシアナートの混合物を、０〜１４０℃、好ましくは５５〜９０℃、特に好ましくは６５〜７５℃の温度に予熱する。次いで触媒を０．００１〜５質量％の量で供給する。この三量化は発熱性である。触媒はまず、反応混合物の温度が明らかに５〜１５℃上昇することが確認可能な量で供給する。この触媒は反応の進行中に失活されるため、反応混合物の温度は反応の過程で再び低下するので、改めて触媒供給を行うことができる。この過程を、所望の転化率が達成されるまで繰り返す。この場合、触媒の失活および少量ずつの触媒後供給による三量化の再始動の連続によって「、転化率に関しても、反応の温度プロフィールに関しても、常に最適なプロセス制御が可能になる。
【００２８】
触媒は、純粋な形で使用することができる。しかしながら、触媒の正確な計量供給および最適な混合のためには、触媒を適切な溶媒中に溶解させることが好ましい。原則として、触媒が良好な溶解度を有する溶媒、例えば水、低分子量のアルコール、例えばメタノールまたはエチレングリコール、または低分子量の有機酸、例えば酢酸またはヘキサン酸が適している。
【００２９】
連続的な三量化は、槽カスケード中で実施することができる。槽カスケードと管状反応器との組合せも考えられる。
【００３０】
所望の転化率に関して必要な触媒量を制限するために、本発明による方法の温度プロフィールを、反応溶液が９５℃の温度をできる限り越えないように調整することが好ましい。三量化反応の後に、任意に触媒毒を添加することができるが、これは大抵は必要ない。
【００３１】
得られた本発明による組成物は、残留モノマーの他に、使用したジイソシアナートＡ）および／またはＢ）およびＣ）の、まだ純粋な、および混合型の三量体およびオリゴマーを含む。この混合物は、そのままで、または混合した形で、塗料、接着剤、シーラント、またはプラスチック配合物中のＮＣＯ成分として使用することができる。
【００３２】
この三量化は、反応後の混合物中のモノマーのＡ）および／またはモノマーのＢ）の割合が、全混合物Ａ）＋Ｂ）＋Ｃ）を基準として、絶対的に２０質量％以下となり、かつ使用した易揮発性または中揮発性ジイソシアナートＡ）もしくはＢ）を基準として、相対的に４０質量％以下となるまで続けられる。
【００３３】
１０質量％未満の絶対値および２０質量％未満の相対値が好ましい。特に３質量％未満の絶対値および６質量％未満の相対値が好ましい。
【００３４】
実施例
一般的作業手法
VESTANAT H12MDI、Ｃ）ジシクロヘキシルメチレンジイソシアナート（沸点：４１０℃、Evonik Industries AG）７０質量％と、VESTANAT IPDI、Ｂ）イソホロンジイソシアナート（ＩＰＤＩ）（沸点：２９５℃、Evonik Industries AG）３０質量％との混合物を、攪拌された三口フラスコ内で所定の開始温度に加熱し、触媒（テトラエチルアンモニウムヒドロキシド（ＴＥＡＯＨ、Aldrich））を添加し、その後すぐに発熱反応が始まる。触媒の添加後に熱源を取り除くと、生成物の温度が発熱反応の数分後にゆっくりと低下する。冷却後に、触媒と当量のｐ−トルエンスルホン酸（Aldrich）を添加する。この場合、テトラエチルアンモニウムヒドロキシド９１ｇがｐ−トルエンスルホン酸１７２ｇに相当する。
【００３５】
【表１】
2018188439.tif 000002
【００３６】
ＩＰＤＩに関する残留モノマー含有率は、全ての試験において２０質量％未満である（遊離ＩＰＤＩ、左欄、絶対的）。使用したＩＰＤＩに関して、４０質量％以下の相対的残留モノマー含有率が観察され（遊離ＩＰＤＩ、括弧内で右欄、相対的）、これは次のように計算される：（最終濃度ＩＰＤＩ／出発濃度ＩＰＤＩ）×１００＝相対残留モノマー含有率ＩＰＤＩ